(57)【要約】      （修正有）【課題】生体適合性に優れたホスホリルコリン基含有化合物、該化合物を含む表面改質剤、及びそれを用いた表面改質方法の提供。【解決手段】式１で示される、ホスホリルコリン基とアミノ基またはアミノ基から誘導される基とを有する化合物。2008174491.tif 000015  式中、ｍは、２以上６以下、及びｐは、１又は２である。Ｘ１、Ｘ２、及びＸ３は、それぞれ炭素数１以上６以下のアルキル基である。【選択図】なし【特許請求の範囲】
【請求項１】
下記式１で示されるホスホリルコリン基と、アミノ基またはアミノ基から誘導される基とを同一化合物内に有する構造であることを特徴とする化合物。
【化１】
2008174491.tif 000012
式中、ｍは、２以上６以下、及びｐは、１又は２である。Ｘ１、Ｘ２、及びＸ３は、それぞれ炭素数１以上６以下のアルキル基である。
【請求項２】
下記式１で示されるホスホリルコリン基が、Ｃ−Ｎ結合、エステル結合またはアミド結合を介してアミノ基またはアミノ基から誘導される基と結合している構造であることを特徴とする化合物。
【化２】
2008174491.tif 000013
式中、ｍは、２以上６以下、及びｐは、１又は２である。Ｘ１、Ｘ２、及びＸ３は、それぞれ炭素数１以上６以下のアルキル基である。
【請求項３】
下記式２で示されるホスホリルコリン基含有化合物。
【化３】
2008174491.tif 000014
式中、ｍは、２以上６以下、及びｐは、１又は２である。Ｘ１、Ｘ２、及びＸ３は、それぞれ炭素数１以上６以下のアルキル基である。Ａは第２級アミン結合、エステル結合またはアミド結合である。Ｂはアルキル基、ポリオキシエチレン基または芳香族である。
【請求項４】
請求項１乃至３のいずれか一項に記載のホスホリルコリン基含有化合物の製造方法であって、グリセロホスホリルコリンの酸化開裂反応によってアルデヒド基を有するホスホリルコリン誘導体を合成し、アミノ基又はアミノ基から誘導される基を有する化合物と前記アルデヒド基を有するホスホリルコリン誘導体の還元的アミノ化反応によって合成されることを特徴とする製造方法。
【請求項５】
請求項１乃至３のいずれか一項に記載のホスホリルコリン基含有化合物の製造方法であって、グリセロホスホリルコリンの酸化開裂反応によってカルボキシル基を有するホスホリルコリン誘導体を合成し、アミノ基又はアミノ基から誘導される基を有する化合物及び前記カルボキシル基を有するホスホリルコリン誘導体の縮合反応によって合成されることを特徴とする製造方法。
【請求項６】
請求項１乃至５のいずれか一項に記載のホスホリルコリン基含有化合物を含む表面改質剤。
【請求項７】
請求項６に記載のホスホリルコリン基含有化合物を含む表面改質剤を用いた表面改質方法。
【発明の詳細な説明】
【技術分野】
【０００１】
本発明は、ホスホリルコリン基含有化合物、ホスホリルコリン基含有化合物の製造方法、表面改質剤、及び該表面改質剤を用いた表面改質方法に関する。
【背景技術】
【０００２】
従来、ホスホリルコリン基を有する化合物の重合体は、生体適合性高分子として知られており、この重合体を各種基剤に被覆させた生体適合性材料が開発されていた。
【０００３】
そのため、２−メタクロイルオキシエチルホスホリルコリンの単独重合体及び共重合体で被覆した粉末を化粧料用粉末として利用し、保湿性及び皮膚密着性を改善した化粧料とする方法が提案されている（例えば、特許文献１参照）。
【０００４】
ホスホリルコリン基を有する重合体で被覆した、医療用材料及び分離剤もまた開示されている（例えば、特許文献２及び３参照）。
【０００５】
また、上記の材料は、主に水酸基を有するアクリル系モノマー及び２−クロロ−１，３，２−ジオキサホスホラン−２−オキシドを反応させ、さらにトリメチルアミンにより４級アンモニウムとすることによりホスホリルコリン構造を有するモノマーを合成し、これを重合して得られる重合体である。
【０００６】
このような化合物としては、２−メタクロイルオキシエチルホスホリルコリン及びメタクリル酸エステルの共重合体の製造方法が開示されている（例えば、特許文献４参照）。
【０００７】
同様な化合物としては、２−メタクロイルオキシエチルホスホリルコリンの単独重合体の製造方法が開示されている（例えば、特許文献５参照）。
【特許文献１】特開平７−１１８１２３号公報
【特許文献２】特開２０００−２７９５１２号公報
【特許文献３】特開２００２−９８６７６号公報
【特許文献４】特開平９−３１３２号公報
【特許文献５】特開平１０−２９８２４０号公報
【発明の開示】
【発明が解決しようとする課題】
【０００８】
しかしながら、上記特許文献１乃至５で開示されたホスホリルコリン基を有する重合体の製造方法は、合成条件が煩雑であり安全性にも課題があった。
【０００９】
また、上記特許文献１乃至５で開示されたホスホリルコリン基を有する重合体、及び該重合体により物体の表面を被覆して改質する方法では、物体表面全体を効果的に被覆することは難しく、被覆したとしても物体から剥離しやすいという問題があった。
【００１０】
また、物体の表面全体が、ホスホリルコリン基を有する重合体により被覆されるため、この重合体の取り得る立体構造によっては、必ずしもホスホリルコリン基のみが表面に露出する訳ではない。よって、完全に生体適合性を有する表面改質方法とは言えないという問題があった。
【００１１】
したがって、本発明は、上記の点に鑑みてなされたものであり、簡便かつ高い汎用性をもって、所望量のホスホリルコリン基を物体表面に直接付与する、ホスホリルコリン基含有化合物を提供することを目的とする。
【００１２】
また、本発明は、ホスホリルコリン基をあらかじめ有する化合物を出発物質とし、簡便かつ安全性の高いホスホリルコリン基含有化合物の製造方法を提供することを目的とする。
【００１３】
さらにまた、本発明は、ホスホリルコリン基含有化合物を含む表面改質剤、及び該ホスホリルコリン基含有化合物含む表面改質剤を用いた表面改質方法を提供することを目的とする。
【課題を解決するための手段】
【００１４】
上記の課題を達成するために本発明では、次に述べる各手段を講じたことを特徴とする。
【００１５】
本発明のホスホリルコリン基含有化合物は、下記式１で示されるホスホリルコリン基と、アミノ基またはアミノ基から誘導される基とを同一化合物内に有する構造である。
【００１６】
【化４】
2008174491.tif 000002
式中、ｍは、２以上６以下、及びｐは、１又は２である。Ｘ１、Ｘ２、及びＸ３は、それぞれ炭素数１以上６以下のアルキル基である。
【００１７】
また、本発明のホスホリルコリン基含有化合物は、下記式１で示されるホスホリルコリン基が、Ｃ−Ｎ結合、エステル結合またはアミド結合を介してアミノ基またはアミノ基から誘導される基と結合している構造である。
【００１８】
【化５】
2008174491.tif 000003
式中、ｍは、２以上６以下、及びｐは、１又は２である。Ｘ１、Ｘ２、及びＸ３は、それぞれ炭素数１以上６以下のアルキル基である。
【００１９】
また、本発明のホスホリルコリン基含有化合物は、下記式２で示される。
【００２０】
【化６】
2008174491.tif 000004
式中、ｍは、２以上６以下、及びｐは、１又は２である。Ｘ１、Ｘ２、及びＸ３は、それぞれ炭素数１以上６以下のアルキル基である。Ａは第２級アミン結合、エステル結合またはアミド結合である。Ｂはアルキル基、ポリオキシエチレン基または芳香族である。
【００２１】
本発明の上記に記載のホスホリルコリン基含有化合物の製造方法は、グリセロホスホリルコリンの酸化開裂反応によってアルデヒド基を有するホスホリルコリン誘導体を合成し、アミノ基又はアミノ基から誘導される基を有する化合物と前記アルデヒド基を有するホスホリルコリン誘導体の還元的アミノ化反応によって合成される。
【００２２】
また、本発明の上記に記載のホスホリルコリン基含有化合物の製造方法は、グリセロホスホリルコリンの酸化開裂反応によってカルボキシル基を有するホスホリルコリン誘導体を合成し、アミノ基又はアミノ基から誘導される基を有する化合物及び前記カルボキシル基を有するホスホリルコリン誘導体の縮合反応によって合成される。
【００２３】
本発明の表面改質剤は、上記に記載したホスホリルコリン基含有化合物を含む。
【００２４】
本発明の表面改質方法は、上記に記載のホスホリルコリン基含有化合物を含む表面改質剤を用いる。
【発明の効果】
【００２５】
本発明によれば、簡便且つ高い汎用性をもって、所望量のホスホリルコリン基を物体表面に直接付与する、ホスホリルコリン基含有化合物、及びホスホリルコリン基含有化合物の製造方法を提供することが可能となる。さらに、当該ホスホリルコリン基含有化合物を含む表面改質剤、及び当該表面改質剤を用いた表面改質剤を提供することが可能となる。
【発明を実施するための最良の形態】
【００２６】
次に、本発明の最良の実施形態について説明する。
【００２７】
（ホスホリルコリン基含有化合物）
本実施形態の化合物は、ホスホリルコリン基を含有するアミン化合物、及び該アミン化合物と反応する官能基を持つ物体を直接反応させることにより得ることができる。これらの化合物は、精製、非精製を問わず表面改質が可能であり、タンパク質吸着抑制などの効果を得ることができる。また、下記式３で示されるホスホリルコリン基含有化合物は、新規化合物である。
【００２８】
【化７】
2008174491.tif 000005
式中、ｍは、２以上６以下、及びｐは、１又は２である。Ｘ１、Ｘ２、及びＸ３は、それぞれ炭素数１以上６以下のアルキル基である。Ａは第２級アミン結合、エステル結合またはアミド結合である。Ｂはアルキル基、ポリオキシエチレン基または芳香族である。
【００２９】
（式３のホスホリルコリン基含有化合物の製造方法）
例えば、第２級アミン結合によってホスホリルコリン基含有化合物を合成する場合、グリセロホスホリルコリンの過ヨウ素酸による酸化反応によってアルデヒド基を有するホスホリルコリン誘導体を合成し、アミノ基を有する化合物及び上述のアルデヒド基を有するホスホリルコリン誘導体の縮合反応によって、式３のホスホリルコリン基含有化合物を合成する。
【００３０】
または、アミド結合またはエステル結合によってホスホリルコリン基含有化合物を合成する場合、グリセロホスホリルコリンの過ヨウ素酸及び三塩化ルテニウムによる酸化反応によってカルボキシル基を有するホスホリルコリン誘導体を合成し、アミノ基を有する化合物及び上述のカルボキシル基を有するホスホリルコリン誘導体の縮合反応によって式３のホスホリルコリン基含有化合物を合成する。
【００３１】
（表面改質剤）
上記式３の化合物は、物質の表面改質剤として有用である。すなわち、物質表面に、所望量のホスホリルコリン基を導入して改質するものである。また、この物質表面へのホスホリルコリン基の導入は、簡便な方法により行うことができる。
【００３２】
特許文献（例えば、特許３７９３５４６号公報を参照）で示される従来のホスホリルコリン基含有化合物は、末端がカルボキシル基などでありアミノ基を有していない。そのため、従来のホスホリルコリン基含有化合物によって物質の表面を改質する場合は、予めこの物質の表面に、プラズマ処理による表面反応及びシリコーン気相処理などによりアミノ基を付加しておく必要がある。本実施形態のホスホリルコリン基含有化合物は、ホスホリルコリン基とは反対側末端にアミノ基を有しているため、物質表面のカルボキシル基のようなアミノ基と反応性を有する官能基と結合させることができる。そのため、上述の物質の前処理が必要ない。
【００３３】
具体的な改質方法は、カルボキシル基を表面に有している物質の場合、その物質表面のカルボキシル基及び式３の化合物のアミノ基の脱水反応によって化学結合（アミド）を形成させる。この化学反応は、ほとんどの有機溶媒中又は水中で、１０乃至２５０℃の温度範囲において、極めて容易に定量的に進行する。この脱水反応によって化学的及び物理的に極めて安定なホスホリルコリン基による表面改質を施すことができる。
【００３４】
または、表面にアルデヒド基、イソシアナート基、エポキシ基、及びハロゲン化アルキル基など、アミノ基と反応性を有する基を持つ素材であれば、同様にホスホリルコリン基を導入することができる。
【００３５】
上述のように、この脱水を伴う結合反応は、定量的に進行するという性質を有している。この性質を利用して、反応系に投入するホスホリルコリン基含有化合物量、反応温度、及び反応時間などを所定の条件とすることにより、物質表面に結合するホスホリルコリン基含有化合物を所望の量にすることができる。
【００３６】
（アフィニティー粒子のブロッキング剤）
上記式３の化合物は、アフィニティー粒子のブロッキング剤としても有用である。アフィニティー粒子の担体となる、例えばアガロース粒子の表面に、所望量のホスホリルコリン基を導入する。その後、このアガロース粒子上に抗体を結合させ、アフィニティー粒子とする。このアフィニティー粒子上の抗体を用いて、所定のタンパク質を吸着させようとするとき、このアガロース粒子上のホスホリルコリン基含有化合物は、アガロース粒子表面への非特異的なタンパク質の吸着を防止（ブロッキング）するものである。また、この物質表面へのホスホリルコリン基の導入は、上述の表面改質剤の場合と同様に簡便な方法により行うことができる。
【００３７】
特許文献（例えば、特開２００６−７２０３号公報を参照）で示される従来のホスホリルコリン基含有化合物を結合させたアフィニティー粒子は、末端がアルキル基などでありアミノ基を有していない。そのため、従来のホスホリルコリン基含有化合物によってアガロース粒子の表面に結合させる場合は、予めこの物質の表面に、上述の処理によりアミノ基を付加しておく必要がある。本実施形態のホスホリルコリン基含有化合物は、ホスホリルコリン基とは反対側末端にアミノ基を有しているため、アガロース粒子表面のカルボキシル基のようなアミノ基と反応性を有する官能基と結合させることができる。そのため、上述の物質の前処理が必要ない。
【００３８】
さらに、アガロース担体と直接結合することができるため、上述のアミノ基付加処理を行う場合に比べて、アガロース粒子表面上においてコンパクトに多数のホスホリルコリン基含有化合物を結合させることができる。そのため、ブロッキング剤によってアガロース粒子表面が占有されることなく、十分な抗体結合領域を確保することができる。よって、本実施形態のホスホリルコリン基含有化合物をブロッキング剤としたアフィニティー粒子は、より多くの標的タンパク質を、より特異的に精製することができる。
【実施例】
【００３９】
以下、実施形態について実施例によってさらに詳細に説明する。
【００４０】
［実施例１］
（式３のホスホリルコリン基含有化合物の製造方法）
下記式４に示したホスホリルコリン誘導体を蒸留水に溶解させる。下記式４のホスホリルコリン誘導体は、公知の化合物であり市販品を入手することができる。
【００４１】
【化８】
2008174491.tif 000006
式４の化合物の水溶液を氷水浴中で冷却し、過ヨウ素酸ナトリウムを添加し、５時間攪拌する。この攪拌後の反応液を、減圧濃縮及び減圧乾燥し、メタノールにより下記式５に示すアルデヒド基を有するホスホリルコリン誘導体を抽出する。
【００４２】
【化９】
2008174491.tif 000007
次に、式５のメタノール溶液に、エチレンジアミンを２０当量添加する。この混合溶液を室温で所定時間撹拌した後、氷冷する。この氷冷された混合溶液に、シアノヒドロホウ素化ナトリウムを適量添加し、室温に戻して１６時間撹拌する。この間、反応容器には乾燥窒素を流し続ける。攪拌後の反応液の沈殿をろ過により除去した後、減圧濃縮及び減圧乾燥を行い、式６のメタノール溶液を得る。
【００４３】
【化１０】
2008174491.tif 000008
（ホスホリルコリン基を含有するアルデヒド化合物の合成の確認）
Ｌ−α−グリセロホスホリルコリン４５０ｍｇを蒸留水１５ｍｌに溶解し、氷水浴中で冷却した。冷却した水溶液に過ヨウ素酸ナトリウム７５０ｍｇを添加し、５時間攪拌した。攪拌後の反応液を減圧濃縮及び減圧乾燥し、メタノールにより目的物を抽出した。
【００４４】
図１は、本発明の実施例１におけるホスホリルコリン誘導体の構造式、及びその重水中の１Ｈ  ＮＭＲスペクトルである。
【００４５】
図１を参照するに、末端にアルデヒド基が導入されたホスホリルコリン誘導体である、目的の式５の化合物が製造されていることが分かる。
【００４６】
【化１１】
2008174491.tif 000009
［実施例２］
（式３のホスホリルコリン基含有化合物の製造方法）
上述の式４の化合物の水溶液を氷水浴中で冷却し、過ヨウ素酸ナトリウム及び三塩化ルテニウムを添加し、３時間攪拌した。攪拌後の反応液にメタノールを添加し、さらに３０分攪拌する。攪拌後の反応液の沈殿をろ過により除去し、減圧濃縮及び減圧乾燥を行い、下記式７に示すカルボキシル基を有するホスホリルコリン誘導体を得る。
【００４７】
【化１２】
2008174491.tif 000010
次に、式７のメタノール溶液にエチレンジアミンを２０当量添加する。この混合溶液にトリアジン型脱水縮合剤（ＤＭＴ−ＭＭ）を適量添加し、３時間撹拌する。攪拌後、沈殿をろ過により除去し、減圧濃縮及び減圧乾燥を行い、下記式８のメタノール溶液を得る。
【００４８】
【化１３】
2008174491.tif 000011
（ホスホリルコリン基を含有するカルボキシル化合物の合成の確認）
Ｌ−α−グリセロホスホリルコリン５００ｍｇを蒸留水１０ｍｌに溶解し、氷水浴中で冷却した。冷却した水溶液に過ヨウ素酸ナトリウム１７００ｍｇと三塩化ルテニウムを８ｍｇ添加し、室温にて２時間攪拌した。攪拌後の反応液を減圧濃縮及び減圧乾燥し、メタノールにより目的物を抽出した。
【００４９】
図２は、本発明の実施例２におけるホスホリルコリン誘導体の構造式、及びその重水中の１Ｈ  ＮＭＲスペクトルである。
【００５０】
図２を参照するに、末端にカルボキシル基が導入されたホスホリルコリン誘導体である、目的の式７の化合物が製造されていることが分かる。
【００５１】
本実施形態及び実施例によれば、末端にアミノ基を有するホスホリルコリン基含有化合物であるため、各種物体の表面を１段階の極めて簡便な反応によって、所望する任意の量のホスホリルコリン基を付与することが可能となる。その結果、ホスホリルコリン基により希望する機能を有する素材が容易に製造することが可能となる。
【００５２】
また、タンパク質やポリペプチドの吸着が極めて少ないホスホリルコリン基を、簡便且つ定量的に物体表面の微細構造を損なうことなく導入することができる。また、ホスホリルコリン基以外の未反応官能基が導入されることも無いために、極めて生体適合性の高い素材を提供することもまた可能となる。また、本発明のアミン基含有ホスホリルコリン化合物を、他のホスホリルコリン基含有化合物の出発物質として用いることも可能である。
【００５３】
以上、本発明の好ましい実施形態及び実施例について詳述したが、本発明は係る特定の実施形態に限定されるものではなく、特許請求の範囲に記載された本発明の要旨の範囲内において、種々の変形及び変更が可能である。
【産業上の利用可能性】
【００５４】
本発明のホスホリルコリン基含有化合物を含む表面改質剤により改質される物質又は素材は、生体適合性及び親水性に優れた材料及び成形品となる。生体適合性を有するホスホリルコリン基を素材表面に直接有する材料として、化粧料、人工臓器、及び手術用器具などの医用材料、クロマト用充填剤、アフィニティー粒子、並びに塗料など、幅広い用途に応用可能であることは勿論である。
【図面の簡単な説明】
【００５５】
【図１】本発明の実施例１におけるホスホリルコリン誘導体の構造式、及びその重水中の１Ｈ  ＮＭＲスペクトルである。
【図２】本発明の実施例２におけるホスホリルコリン誘導体の構造式、及びその重水中の１Ｈ  ＮＭＲスペクトルである。
【図１】
2008174491.tif 000016
【図２】
2008174491.tif 000017
【手続補正書】
【提出日】平成20年5月1日(2008.5.1)
【手続補正１】
【補正対象書類名】特許請求の範囲
【補正対象項目名】全文
【補正方法】変更
【補正の内容】
【特許請求の範囲】
【請求項１】
一般式
【化３】
2008174491.tif 000018
（式中、ｍは、２以上６以下であり、ｐは、１又は２である。Ｘ１、Ｘ２、及びＸ３は、それぞれ炭素数１以上６以下のアルキル基である。Ａは、第２級アミン結合、エステル結合またはアミド結合である。Ｂは、アルキレン基、ポリオキシエチレン基または芳香族の二価基である。）
で示される化合物を含む表面改質剤を用いて、物質の表面を改質する表面改質方法であって、
該物質は、カルボキシル基、アルデヒド基、イソシアナート基、エポキシ基又はハロゲン化アルキル基の官能基を表面に有し、
該官能基と、該化合物のアミノ基の脱水反応によってアミド結合を形成させることを特徴とする表面改質方法。
【請求項２】
請求項１に記載の表面改質方法を用いて表面が改質されている表面改質材料。
【請求項３】
アフィニティー粒子であることを特徴とする請求項２に記載の表面改質材料。
【請求項４】
アガロース粒子の表面が改質されていることを特徴とする請求項３に記載の表面改質材料。
【手続補正３】
【補正対象書類名】明細書
【補正対象項目名】００１１
【補正方法】変更
【補正の内容】
【００１１】
したがって、本発明は、上記の点に鑑みてなされたものであり、簡便かつ高い汎用性をもって、所望量のホスホリルコリン基を物体表面に直接付与する、表面改質方法を提供することを目的とする。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
さらにまた、本発明は、該表面改質方法を用いて表面が改質されている表面改質材料を提供することを目的とする。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
本発明の表面改質方法は、下記式２で示される化合物を含む表面改質剤を用いて、物質の表面を改質する表面改質方法であって、該物質は、カルボキシル基、アルデヒド基、イソシアナート基、エポキシ基又はハロゲン化アルキル基の官能基を表面に有し、該官能基と、該化合物のアミノ基の脱水反応によってアミド結合を形成させる。
【手続補正１１】
【補正対象書類名】明細書
【補正対象項目名】００２０
【補正方法】変更
【補正の内容】
【００２０】
【化６】
2008174491.tif 000019
（式中、ｍは、２以上６以下、及びｐは、１又は２である。Ｘ１、Ｘ２、及びＸ３は、それぞれ炭素数１以上６以下のアルキル基である。Ａは第２級アミン結合、エステル結合またはアミド結合である。Ｂはアルキル基、ポリオキシエチレン基または芳香族である。）
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】変更
【補正の内容】
【００２４】
本発明の表面改質材料は、上記の表面改質方法を用いて表面が改質されている。
【手続補正１６】
【補正対象書類名】明細書
【補正対象項目名】００２５
【補正方法】変更
【補正の内容】
【００２５】
本発明によれば、簡便且つ高い汎用性をもって、所望量のホスホリルコリン基を物体表面に直接付与する、表面改質方法及び該表面改質方法を用いて表面が改質されている表面改質材料を提供することが可能となる。
【手続補正１７】
【補正対象書類名】明細書
【補正対象項目名】００２７
【補正方法】変更
【補正の内容】
【００２７】
（ホスホリルコリン基含有化合物）
本実施形態のホスホリルコリン基含有化合物は、後述する製造方法により得ることができる。これらの化合物は、精製、非精製を問わず表面改質が可能であり、タンパク質吸着抑制などの効果を得ることができる。また、下記式２で示される化合物は、新規化合物である。
【手続補正１８】
【補正対象書類名】明細書
【補正対象項目名】００２８
【補正方法】変更
【補正の内容】
【００２８】
【化７】
2008174491.tif 000020
（式中、ｍは、２以上６以下、及びｐは、１又は２である。Ｘ１、Ｘ２、及びＸ３は、それぞれ炭素数１以上６以下のアルキル基である。Ａは第２級アミン結合、エステル結合またはアミド結合である。Ｂはアルキル基、ポリオキシエチレン基または芳香族である。）
【手続補正１９】
【補正対象書類名】明細書
【補正対象項目名】００２９
【補正方法】変更
【補正の内容】
【００２９】
（ホスホリルコリン基含有化合物の製造方法）
例えば、第２級アミン結合によってホスホリルコリン基含有化合物を合成する場合、グリセロホスホリルコリンの過ヨウ素酸による酸化反応によってアルデヒド基を有するホスホリルコリン誘導体を合成し、アミノ基を有する化合物及び上述のアルデヒド基を有するホスホリルコリン誘導体の縮合反応によって、ホスホリルコリン基含有化合物を合成する。
【手続補正２０】
【補正対象書類名】明細書
【補正対象項目名】００３０
【補正方法】変更
【補正の内容】
【００３０】
または、アミド結合またはエステル結合によってホスホリルコリン基含有化合物を合成する場合、グリセロホスホリルコリンの過ヨウ素酸及び三塩化ルテニウムによる酸化反応によってカルボキシル基を有するホスホリルコリン誘導体を合成し、アミノ基を有する化合物及び上述のカルボキシル基を有するホスホリルコリン誘導体の縮合反応によってホスホリルコリン基含有化合物を合成する。
【手続補正２１】
【補正対象書類名】明細書
【補正対象項目名】００３６
【補正方法】変更
【補正の内容】
【００３６】
（アフィニティー粒子のブロッキング剤）
ホスホリルコリン基含有化合物は、アフィニティー粒子のブロッキング剤としても有用である。アフィニティー粒子の担体となる、例えばアガロース粒子の表面に、所望量のホスホリルコリン基を導入する。その後、このアガロース粒子上に抗体を結合させ、アフィニティー粒子とする。このアフィニティー粒子上の抗体を用いて、所定のタンパク質を吸着させようとするとき、このアガロース粒子上のホスホリルコリン基含有化合物は、アガロース粒子表面への非特異的なタンパク質の吸着を防止（ブロッキング）するものである。また、この物質表面へのホスホリルコリン基の導入は、上述の表面改質剤の場合と同様に簡便な方法により行うことができる。
【手続補正２２】
【補正対象書類名】明細書
【補正対象項目名】００４０
【補正方法】変更
【補正の内容】
【００４０】
［実施例１］
（式６のホスホリルコリン基含有化合物の製造方法）
下記式４に示したホスホリルコリン誘導体を蒸留水に溶解させる。下記式４のホスホリルコリン誘導体は、公知の化合物であり市販品を入手することができる。
【手続補正２３】
【補正対象書類名】明細書
【補正対象項目名】００４２
【補正方法】変更
【補正の内容】
【００４２】
【化９】
2008174491.tif 000021
次に、式５のアルデヒド基を有するホスホリルコリン誘導体のメタノール溶液に、エチレンジアミンを２０当量添加する。この混合溶液を室温で所定時間撹拌した後、氷冷する。この氷冷された混合溶液に、シアノヒドロホウ素化ナトリウムを適量添加し、室温に戻して１６時間撹拌する。この間、反応容器には乾燥窒素を流し続ける。攪拌後の反応液の沈殿をろ過により除去した後、減圧濃縮及び減圧乾燥を行い、式６のホスホリルコリン基含有化合物のメタノール溶液を得る。
【手続補正２４】
【補正対象書類名】明細書
【補正対象項目名】００４４
【補正方法】変更
【補正の内容】
【００４４】
図１は、実施例１におけるアルデヒド基を有するホスホリルコリン誘導体の構造式、及びその重水中の１Ｈ  ＮＭＲスペクトルである。
【手続補正２５】
【補正対象書類名】明細書
【補正対象項目名】００４６
【補正方法】変更
【補正の内容】
【００４６】
【化１１】
2008174491.tif 000022
［実施例２］
（式８のホスホリルコリン基含有化合物の製造方法）
上述の式４のホスホリルコリン誘導体の水溶液を氷水浴中で冷却し、過ヨウ素酸ナトリウム及び三塩化ルテニウムを添加し、３時間攪拌した。攪拌後の反応液にメタノールを添加し、さらに３０分攪拌する。攪拌後の反応液の沈殿をろ過により除去し、減圧濃縮及び減圧乾燥を行い、下記式７に示すカルボキシル基を有するホスホリルコリン誘導体を得る。
【手続補正２６】
【補正対象書類名】明細書
【補正対象項目名】００４７
【補正方法】変更
【補正の内容】
【００４７】
【化１２】
2008174491.tif 000023
次に、式７のカルボキシル基を有するホスホリルコリン誘導体のメタノール溶液にエチレンジアミンを２０当量添加する。この混合溶液にトリアジン型脱水縮合剤（ＤＭＴ−ＭＭ）を適量添加し、３時間撹拌する。攪拌後、沈殿をろ過により除去し、減圧濃縮及び減圧乾燥を行い、下記式８のホスホリルコリン基含有化合物のメタノール溶液を得る。
【手続補正２７】
【補正対象書類名】明細書
【補正対象項目名】００４９
【補正方法】変更
【補正の内容】
【００４９】
図２は、実施例２におけるカルボキシル基を有するホスホリルコリン誘導体の構造式、及びその重水中の１Ｈ  ＮＭＲスペクトルである。